(57)【要約】  高温でも接着力が維持でき、光照射によって可逆的に接着と剥離が可能な光可逆接着剤を提供する。光可逆接着剤は、下記一般式（１）で表される光応答性ポリビニルエーテル化合物を有効成分とする。  【化１】2020213641.tif 000019  式（１）中、ｘは１以上２０以下の整数で、ｙは０以上２０以下の整数で、ｎは２以上である。
2020213641.tif 000002
【特許請求の範囲】
【請求項１】
下記一般式（１）で表される光応答性ポリビニルエーテル化合物。
【化１】
2020213641.tif 000017
式（１）中、ｘは１以上２０以下の整数で、ｙは０以上２０以下の整数で、ｎは２以上である。
【請求項２】
請求項１において、
ｘが２以上１１以下である光応答性ポリビニルエーテル化合物。
【請求項３】
請求項１または２において、
ｙが０以上４以下である光応答性ポリビニルエーテル化合物。
【請求項４】
請求項１から３のいずれかにおいて、
重量平均分子量が１０００以上１０００００以下である光応答性ポリビニルエーテル化合物。
【請求項５】
下記一般式（２）で表される化合物を重合する重合工程を有する光応答性ポリビニルエーテル化合物の製造方法。
【化２】
2020213641.tif 000018
式（２）中、ｘは１以上２０以下の整数で、ｙは０以上２０以下の整数である。
【請求項６】
請求項１から４のいずれかの光応答性ポリビニルエーテル化合物を有効成分とする光可逆接着剤。
【請求項７】
請求項１から４のいずれかの光応答性ポリビニルエーテル化合物から構成される複数の機能性ブロックと、高分子化合物から構成され、前記複数の機能性ブロックを接合する接合ブロックとを含むブロック共重合体を有し、フィルム形状を備える光可逆接着剤。
【請求項８】
請求項７において、
第一波長の光が照射されたときに起きる軟化と、第一波長と異なる第二波長の光が照射されたときに起きる硬化が可逆的に生じる光可逆接着剤。
【請求項９】
請求項７または８において、
第一波長が、３００ｎｍ以上４００ｎｍ以下である光可逆接着剤。
【請求項１０】
請求項７から９のいずれかにおいて、
第二波長が、４００ｎｍ以上６００ｎｍ以下である光可逆接着剤。
【請求項１１】
請求項７から１０のいずれかの光可逆接着剤を介して基材に接着されている被接着物を基材から剥離する被接着物の剥離方法であって、
光可逆接着剤に第一波長の光を照射して光可逆接着剤を軟化させて、被接着物を基材から離す剥離工程を有する被接着物の剥離方法。
【請求項１２】
請求項７から１０のいずれかの光可逆接着剤を介して、基材に被接着物を接着する被接着物の接着方法であって、
基材と被接着物の間に軟化状態の光可逆接着剤を配置し、光可逆接着剤に第二波長の光を照射して光可逆接着剤を硬化させて、被接着物を基材に着ける接着工程を有する被接着物の接着方法。
【発明の詳細な説明】
【技術分野】
【０００１】
本願は、光照射によって軟化状態と硬化状態に変化する光応答性ポリビニルエーテル化合物と、この光応答性ポリビニルエーテル化合物を有効成分とする光可逆接着剤に関する。
【背景技術】
【０００２】
紫外光と可視光を照射することにより、可逆的に軟化および硬化する材料として、分子量が数千の糖アルコール誘導体の単一分子である液晶性アゾベンゼン化合物が知られている（特許文献１、非特許文献１、および非特許文献２）。また、このような他の材料として、平均分子量が数千から数万のポリ（メタ）アクリレート誘導体である液晶性アゾベンゼン化合物も知られている（特許文献２、非特許文献３、および非特許文献４）。【０００３】
これらの液晶性アゾベンゼン化合物の用途として、光照射によって可逆的に接着と剥離が行える光可逆接着剤が提案されている。一般の接着剤を用いる場合、基材、接着剤、または被接着物に熱または応力を与えて被接着物を基材から剥離するため、基材および被接着物に負荷がかかる。これに対して、この光可逆接着剤を用いれば、基材を傷めることなく被接着物の剥離ができるため、基材、光可逆接着剤、および被接着物の再利用が可能となる。【０００４】
しかしながら、糖アルコール骨格を有する液晶性アゾベンゼン化合物は、例えばガラスへの接着力が５０Ｎ／ｃｍ２であるなど、接着力が小さい。そこで、高分子化合物であるポリ（メタ）アクリレート誘導体が開発された。しかし、このポリ（メタ）アクリレート誘導体の耐熱性は最大で５０℃であり、耐熱性が求められる接着に使用できない。特許文献３には、ポリ（グリシジルメタアクリレート）を主鎖骨格として用い、この主鎖骨格に水素結合性の水酸基を導入した材料が記載されている。この材料の耐熱性は、最大８０℃まで向上している。しかしながら、この材料は、紫外光照射時に十分に軟化せず、光照射によって被接着物を基材に接着したり、基材から剥離したりすることが難しい。
【先行技術文献】
【特許文献】
【０００５】
【特許文献１】特開２０１１−２５６２９１号公報
【特許文献２】国際公開第２０１３／１６８７１２号
【特許文献３】特開２０１９−２６８１７号公報
【非特許文献】
【０００６】
【非特許文献１】Advanced Materials, 24, 2353-2356 (2012).
【非特許文献２】ACS Applied Materials and Interfaces, 6, 7933-7941 (2014).
【非特許文献３】Journal of Adhesion, 93, 823-830 (2017).
【非特許文献４】Macromolecules, 51, 3243-3253 (2018).
【発明の概要】
【発明が解決しようとする課題】
【０００７】
本願の課題は、高温でも接着力が維持でき、光照射によって可逆的に接着と剥離が可能な光可逆接着剤を提供することである。
【課題を解決するための手段】
【０００８】
本願の発明者は、鋭意研究を重ねた結果、主鎖にポリ（ビニルエーテル）骨格を、側鎖にアゾベンゼンをそれぞれ有する高分子液晶性化合物が、最大１００℃まで接着力を維持でき、耐熱温度以下で光照射によって可逆的に軟化および硬化することを見出し、本発明を完成させた。【０００９】
本願の光応答性ポリビニルエーテル化合物は、下記一般式（１）で表される。【００１０】
【化１】
2020213641.tif 000003
式（１）中、ｘは１以上２０以下の整数で、ｙは０以上２０以下の整数で、ｎは２以上である。【００１１】
本願の光応答性ポリビニルエーテル化合物の製造方法は、下記一般式（２）で表される化合物を重合する重合工程を有する。【００１２】
【化２】
2020213641.tif 000004
式（２）中、ｘは１以上２０以下の整数で、ｙは０以上２０以下の整数である。【００１３】
本願の光可逆接着剤は、本願の光応答性ポリビニルエーテル化合物を有効成分とする。本願の他の光可逆接着剤は、本願の光応答性ポリビニルエーテル化合物から構成される複数の機能性ブロックと、高分子化合物から構成され、複数の機能性ブロックを接合する接合ブロックとを含むブロック共重合体を有し、フィルム形状を備えている。【００１４】
本願の被接着物の剥離方法は、本願の光可逆接着剤を介して基材に接着されている被接着物を基材から剥離する方法であって、光可逆接着剤に第一波長の光を照射して光可逆接着剤を軟化させて、被接着物を基材から離す剥離工程を有する。本願の被接着物の接着方法は、本願の光可逆接着剤を介して、基材に被接着物を接着する方法であって、基材と被接着物の間に軟化状態の光可逆接着剤を配置し、光可逆接着剤に第二波長の光を照射して光可逆接着剤を硬化させて、被接着物を基材に着ける接着工程を有する。
【発明の効果】
【００１５】
本願によれば、耐熱性を備え、光照射によって可逆的に硬化と軟化が可能な光応答性ポリビニルエーテル化合物と、この化合物の製造方法と、この化合物を有効成分とし、光照射によって可逆的に接着と剥離が可能な光可逆接着剤と、この光可逆接着剤を用いる被接着物の剥離方法および接着方法が得られる。
【図面の簡単な説明】
【００１６】
【図１】実施例７の示差走査熱量測定の結果と相構造を示すグラフ。
【図２】実施例８の試料１の動的粘弾性測定の結果を示すグラフ。
【図３】実施例８の試料２の動的粘弾性測定の結果を示すグラフ。
【図４】実施例８の試料６の動的粘弾性測定の結果を示すグラフ。
【図５】実施例８の試料８の動的粘弾性測定の結果を示すグラフ。
【図６】実施例８の試料１１の動的粘弾性測定の結果を示すグラフ。
【図７】実施例９の接着試験の結果を示すグラフ。
【図８】実施例１０の試料１の動的粘弾性の温度依存性を示すグラフ。
【図９】実施例１０の試料２の動的粘弾性の温度依存性を示すグラフ。
【図１０】実施例１０の試料６の動的粘弾性の温度依存性を示すグラフ。
【図１１】実施例１０の試料８の動的粘弾性の温度依存性を示すグラフ。
【図１２】実施例１０の試料１１の動的粘弾性の温度依存性を示すグラフ。
【図１３】実施例１１の試料１２と試料１３のゲル浸透クロマトグラフィーのチャート。
【図１４】実施例１１の試料１３の１Ｈ−ＮＭＲチャート。
【発明を実施するための形態】
【００１７】
本願の実施形態の光応答性ポリビニルエーテル化合物は、下記一般式（１）で表される。
【００１８】
【化３】
2020213641.tif 000005
【００１９】
式（１）中、ｘは１以上２０以下の整数で、ｙは０以上２０以下の整数で、ｎは２以上である。ｘは２以上１１以下であることが好ましく、６以上１１以下であることがより好ましい。紫外光照射による接着力の低下が大きいからである。ｙは０以上８以下であることが好ましく、０以上４以下であることがより好ましい。また、本実施形態の光応答性ポリビニルエーテル化合物の重量平均分子量は、１０００以上１０００００以下であることが好ましい。
【００２０】
本願の実施形態の光応答性ポリビニルエーテル化合物の製造方法は、下記一般式（２）を重合する重合工程を有する。
【００２１】
【化４】
2020213641.tif 000006
【００２２】
式（２）中、ｘは１以上２０以下の整数で、ｙは０以上２０以下の整数である。ｘは２以上１１以下であることが好ましい。ｙは０以上４以下であることが好ましい。この重合工程によって、上記式（１）の光応答性ポリビニルエーテル化合物が得られる。なお、モノマーに対して添加する重合開始剤の量を減少させることによって、得られる光応答性ポリビニルエーテル化合物の重量平均分子量を大きくできる。
【００２３】
本願の実施形態の光可逆接着剤は、本実施形態の光応答性ポリビニルエーテル化合物を主成分として含有している。この光応答性ポリビニルエーテル化合物は、本実施形態の光可逆接着剤の有効成分である。つまり、本実施形態の光応答性ポリビニルエーテル化合物が光可逆接着機能を発揮する。光可逆接着剤は、本実施形態の光応答性ポリビニルエーテル化合物から構成される複数の機能性ブロックと、高分子化合物から構成され、この複数の機能性ブロックを接合する接合ブロックとを含むブロック共重合体を有し、フィルム形状を備えていてもよい。フィルム形状を備える光可逆接着剤は、使用しやすい。
【００２４】
接合ブロックを構成する高分子化合物は、ガラス転移点および融点が２０℃以下で、室温で液状または塑性変形可能なポリマーが好ましい。接合ブロックを構成する高分子化合物としては、ポリアルキレンオキシド、ポリシロキサン、ポリアルキルビニルエーテル、およびポリアクリル酸エステルの一部などが挙げられる。このような接合ブロックによって機能性ブロックが接合されているので、機能性ブロックと接合ブロックを有するこの光可逆接着剤は、フィルム状に成形できる。また、機能性ブロックを構成する高分子化合物のガラス転移温度、軟化点、または融点を高くすることで、この光可逆接着剤に耐熱性を付与できる。このブロック共重合体は、機能性ブロックをＡと、接合ブロックをＢとすると、例えば下記の化学式で表される。
【００２５】
【化４−２】
2020213641.tif 000007
【００２６】
本実施形態の光可逆接着剤は、有効成分の光応答性ポリビニルエーテル化合物以外に、アセトンなどの溶剤、テルペン樹脂などの粘着付与剤、液状石油由来樹脂などの希釈剤、炭酸カルシウムやシリカなどの充填剤（増量剤）、メチルセルロースやビニルアルコールなどの増粘剤、アジピン酸エステル類などの可塑剤、酸化チタンなどの顔料、水酸化アルミニウムなどの難燃剤、またはホスフィン類などの酸化防止剤などを含有していてもよい。
【００２７】
本実施形態の光可逆接着剤は、第一波長の光が照射されたときに起きる軟化と、第一波長と異なる第二波長の光が照射されたときに起きる硬化が可逆的に生じる。なお、軟化には、硬化体が、例えば流動性を備える軟化体に変化するだけでなく、固体が液体に変化する液化を含む。また、硬化には、例えば流動性を備える軟化体が硬化体に変化するだけでなく、液体が固体に変化する固化を含む。第一波長は、例えば３００ｎｍ以上４００ｎｍ以下で、第二波長は、例えば４００ｎｍ以上６００ｎｍ以下である。
【００２８】
本願の実施形態の被接着物の剥離方法は、本実施形態の光可逆接着剤を介して基材に接着されている被接着物を基材から剥離する。この被接着物の剥離方法は剥離工程を備えている。剥離工程では、この光可逆接着剤に第一波長の光を照射して光可逆接着剤を軟化させて、被接着物を基材から離す。
【００２９】
本願の実施形態の被接着物の接着方法は、本実施形態の光可逆接着剤を介して基材に被接着物を接着する。この被接着物の接着方法は接着工程を備えている。接着工程では、基材と被接着物の間に軟化状態の光可逆接着剤を配置し、光可逆接着剤に第二波長の光を照射して光可逆接着剤を硬化させて、被接着物を基材に着ける。本実施形態の光可逆接着剤を用いて、この接着工程とこの剥離工程を繰り返し行ってもよい。また、接着工程と剥離工程での光の露光量は、０．１〜２００Ｊ／ｃｍ２であることが好ましい。
【実施例】
【００３０】
以下、実施例により本願の発明をさらに詳しく説明するが、本願の発明はこの実施例に限定されない。【００３１】
実施例１：４−（４−ブチルフェニルアゾ）フェノキシエチルビニルエーテルの合成
下記の化学反応式に従って、上記式（２）で表される化合物である４−（４−ブチルフェニルアゾ）フェノキシエチルビニルエーテル（以下「Ｍ（２：４）」と記載することがある）を合成した。【００３２】
【化５】
2020213641.tif 000008
【００３３】
４−（４−ブチルフェニルアゾ）フェノール（５．１２ｇ、２０．１ｍｍｏｌ）、２−クロロエチルビニルエーテル（２．５７ｇ、２４．１ｍｍｏｌ）、炭酸カリウム（４．１６ｇ、３０．２ｍｍｏｌ）、ヨウ化カリウム（触媒量）、およびＮ，Ｎ−ジメチルホルムアミド（ＤＭＦ、１００ｍＬ）をアルゴン雰囲気下で混合し、８０℃で１２時間撹拌した。固形物を濾別し、得られた濾液に２００ｍＬの水を加え、沈殿物を濾過で回収し、減圧下で乾燥させた。ヘキサンと塩化メチレンの混合溶媒（容量比１：１）を用いたシリカゲルカラムクロマトグラフィー（Ｒｆ＝０．２６）と、クロロホルムとメタノールの混合溶媒からの再結晶を行い、黄色粉末のＭ（２：４）を得た（３．３１ｇ、収率５１％）。【００３４】
1H NMR (400MHz, CDCl3): δ 7.90 (dd, J=8.8, 5.2Hz, 2H, C6H4), 7.80 (dd, J=8.8, 4.0Hz, 2H, C6H4), 7.30 (dd, J=8.8, 5.2Hz, 2H, C6H4), 7.04 (dd, J=9.2, 5.6Hz, 2H, C6H4), 6.56 (dd, J=14.8, 6.8Hz, 1H, =CH-O-), 4.30 (t, J=5.2Hz, 2H, CH2OC6H4), 4.27 (dd, J=14.8, 2.0Hz, 1H, CH2=CH (cis)), 4.09 (dd, J=6.8, 2.0Hz, 1H, CH2=CH (trans)), 4.08 (t, J=4.8Hz, 2H, =CHOCH2), 2.68 (t, J=7.6Hz, 2H, C6H4CH2), 1.65 (m, 2H, CH2CH2CH2), 1.38 (m, 2H, CH2CH2CH2), 0.95 (t, J=7.6Hz, 3H, CH3). 【００３５】
13C NMR (100MHz, CDCl3): δ 161.89, 151.11, 147.45, 146.05, 129.20, 124.69, 122.70, 114.94 (C6H4), 151.70 (=CH-O-), 87.27 (CH2=), 66.75, 66.33 (OCH2CH2), 35.70 (CH2C6H4), 33.62, 22.49 (CH2CH2CH2CH2), 14.09 (CH3).
MALDI-TOF MS calcd for [M+H (C20H25N2O2)]+ 325.1910, found 325.1836; calcd for [M+Na (C20H24N2O2Na)]+ 347.1730, found 347.1604.【００３６】
実施例２：４−（４−ブチルフェニルアゾ）フェノキシウンデシルビニルエーテルの合成
下記の化学反応式に従って、上記式（２）で表される化合物である４−（４−ブチルフェニルアゾ）フェノキシウンデシルビニルエーテル（以下「Ｍ（１１：４）」と記載することがある）を合成した。なお、同様の骨格を持つ化合物の合成はすでに報告されている（Macromolecules, 29, 6730-6736 (1996)）。【００３７】
【化６】
2020213641.tif 000009
【００３８】
ジアセト（１，１０−フェナントロリン）パラジウム（II）（０．８０ｇ、１．９７ｍｍｏｌ）、１１−ブロモ−１−ウンデカノール（１５．０ｇ、５９．７ｍｍｏｌ）、ｎ−ブチルビニルエーテル（１５０ｍＬ）、およびクロロホルム（３５ｍＬ）をアルゴン雰囲気下で混合し、６０℃で３時間撹拌した。反応混合物をセライトで濾過し、過剰のｎ−ブチルビニルエーテルとクロロホルムを減圧留去した。ヘキサンと塩化メチレンの混合溶媒（容量比９：１）を用いたシリカゲルカラムクロマトグラフィー（Ｒｆ＝０．４２）で精製を行い、無色液体状の１１−ブロモウンデシルビニルエーテルを得た（１５．７ｇ、収率９５％）。【００３９】
１１−ブロモウンデシルビニルエーテルと４−（４−ブチルフェニルアゾ）フェノールを用い、実施例１と同様にしてエーテル合成反応を行った。シリカゲルカラムクロマトグラフィーと、クロロホルムとメタノールの混合溶媒からの再結晶による精製を行い、黄色結晶状のＭ（１１：４）を得た（６．７５ｇ、収率８３％）。【００４０】
1H NMR (400MHz, CDCl3): δ 7.90 (dd, J=9.2, 4.8Hz, 2H, C6H4), 7.81 (dd, J=8.0, 2.4Hz, 2H, C6H4), 7.31 (dd, J=8.4, 4.0Hz, 2H, C6H4), 7.00 (dd, J=9.2, 5.6Hz, 2H, C6H4), 6.48 (dd, J=14.8, 6.8Hz, 1H, =CH-O-), 4.18 (dd, J=14.8, 2.0Hz, 1H, CH2=CH (cis)), 4.03 (t, J=6.4Hz, 2H, CH2OC6H4), 3.96 (dd, J=6.8, 2.0Hz, 1H, CH2=CH (trans)), 3.68 (t, J=6.8Hz, 2H, =CHOCH2), 2.69 (t, J=7.2Hz, 2H, C6H4CH2), 1.82 (quint, 2H, CH2CH2CH2), 1.52-1.26 (br, 16H, CH2CH2CH2), 0.95 (t, J=7.2Hz, 3H, CH3). 【００４１】
13C NMR (100MHz, CDCl3): δ 161.58, 151.16, 147.05, 145.85, 129.16, 124.68, 122.64, 114.77 (C6H4), 152.12 (=CH-O-), 86.29 (CH2=), 68.44, 68.23 (OCH2CH2), 35.68 (CH2C6H4), 33.61, 29.66-29.20, 26.15, 22.48 (CH2CH2CH2), 14.09 (CH3).
MALDI-TOF MS calcd for [M+H (C29H43N2O2)]+ 451.3319, found 451.3168; calcd for [M+Na (C29H42N2O2Na)]+ 473.3138, found 473.2984.【００４２】
実施例３：４−（４−ブチルフェニルアゾ）フェノキシヘキシルビニルエーテルの合成
下記の化学反応式に従って、上記式（２）で表される化合物である４−（４−ブチルフェニルアゾ）フェノキシヘキシルビニルエーテル（以下「Ｍ（６：４）」と記載することがある）を合成した。【００４３】
【化７】
2020213641.tif 000010
【００４４】
実施例２と同様にして、原料である１１−ブロモ−１−ウンデカノールを６−ブロモ−１−ヘキサノールに変更することで、黄色結晶状のＭ（６：４）を得た（３．８８ｇ、全収率２４％）。【００４５】
1H NMR (400MHz, CDCl3): δ 7.90 (dd, J=9.2, 4.8Hz, 2H, C6H4), 7.81 (dd, J=8.0, 2.4Hz, 2H, C6H4), 7.31 (dd, J=8.4, 4.0Hz, 2H, C6H4), 7.00 (dd, J=9.2, 5.6Hz, 2H, C6H4), 6.48 (dd, J=14.8, 6.8Hz, 1H, =CH-O-), 4.19 (dd, J=14.8, 2.0Hz, 1H, CH2=CH (cis)), 4.04 (t, J=6.4Hz, 2H, CH2OC6H4), 4.00 (dd, J=6.8, 2.0Hz, 1H, CH2=CH (trans)), 3.71 (t, J=6.8Hz, 2H, =CHOCH2), 2.67 (t, J=7.2Hz, 2H, C6H4CH2), 1.85 (quint, 2H, CH2CH2CH2), 1.75-1.33 (br, 12H, CH2CH2CH2), 0.95 (t, J=7.2Hz, 3H, CH3). 【００４６】
13C NMR (100MHz, CDCl3): δ 161.51, 151.15, 147.08, 145.88, 129.16, 124.69, 122.64, 114.77 (C6H4), 152.06 (=CH-O-), 86.41 (CH2=), 68.25, 68.00 (OCH2CH2), 35.68 (CH2C6H4), 33.61, 29.26, 29.12, 25.96, 22.48 (CH2CH2CH2), 14.09 (CH3).
MALDI-TOF MS calcd for [M+H (C24H33N2O2)]+ 381.2536, found 381.2556; calcd for [M+Na (C24H32N2O2Na)]+ 403.2356, found 403.2364.【００４７】
実施例４：４−（フェニルアゾ）フェノキシウンデシルビニルエーテルの合成
下記の化学反応式に従って、上記式（２）で表される化合物である４−（フェニルアゾ）フェノキシウンデシルビニルエーテル（以下「Ｍ（１１：０）」と記載することがある）を合成した。【００４８】
【化８】
2020213641.tif 000011
【００４９】
１１−ブロモウンデシルビニルエーテルと４−（フェニルアゾ）フェノールを用い、実施例１と同様にしてエーテル合成反応を行った。シリカゲルカラムクロマトグラフィーと、クロロホルムとアセトンとメタノールの混合溶媒から再結晶による精製を行い、黄色結晶状のＭ（１１：０）を得た（４．９８ｇ、全収率６８％）。【００５０】
1H NMR (400 MHz, CDCl3): δ 7.93-7.85 (m, 4H, C6H4), 7.52-7.41 (m, 3H, C6H4), 7.00 (dd, J=8.8, 5.2Hz, 2H, C6H4), 6.47 (dd, J=14.8, 6.8Hz, 1H, =CH-O-), 4.17 (dd, J=14.4, 1.6Hz, 1H, CH2=CH (cis)), 4.04 (t, J=7.2Hz, 2H, CH2OC6H4), 3.97 (dd, J=6.8, 2.0Hz, 1H, CH2=CH (trans)), 3.67 (t, J=6.4Hz, 2H, =CHOCH2), 1.82 (quint, 2H, CH2CH2CH2), 1.66 (quint, 2H, CH2CH2CH2), 1.51-1.25 (br, 14H, CH2CH2CH2).【００５１】
13C NMR (100 MHz, CDCl3): δ 161.82, 152.90, 146.95, 130.39, 129.11, 124.86, 122.66, 114.79 (C6H4), 152.10 (=CH−O−), 86.29 (CH2=), 68.44, 68.21 (OCH2CH2), 29.65, 29.61, 29.49, 29.31, 29.19, 26.13 (CH2CH2CH2).
MALDI-TOF MS calcd for [M+H (C25H35N2O2)]+ 395.2693, found 395.2699; calcd for [M+Na (C25H34N2O2Na)]+ 417.2512, found 417.2580.【００５２】
実施例５：４−（フェニルアゾ）フェノキシヘキシルビニルエーテルの合成
下記の化学反応式に従って、上記式（２）で表される化合物である４−（フェニルアゾ）フェノキシヘキシルビニルエーテル（以下「Ｍ（６：０）」と記載することがある）を合成した。【００５３】
【化９】
2020213641.tif 000012
【００５４】
実施例４と同様にして、原料である１１−ブロモ−１−ウンデカノールを６−ブロモ−１−ヘキサノールに変更することで、黄色結晶状のＭ（６：０）を得た（６．０６ｇ、全収率３２％）。【００５５】
1H NMR (400 MHz, CDCl3): δ 7.93-7.85 (m, 4H, C6H4), 7.52-7.41 (m, 3H, C6H4), 7.00 (dd, J=8.8, 5.2Hz, 2H, C6H4), 6.48 (dd, J=14.8, 6.8Hz, 1H, =CH-O-), 4.18 (dd, J=14.4, 1.6Hz, 1H, CH2=CH (cis)), 4.05 (t, J=7.2Hz, 2H, CH2OC6H4), 3.98 (dd, J=6.8, 2.0Hz, 1H, CH2=CH (trans)), 3.70 (t, J=6.4Hz, 2H, =CHOCH2), 1.84 (quint, 2H, CH2CH2CH2), 1.71 (quint, 2H, CH2CH2CH2), 1.58-1.42 (br, 4H, CH2CH2CH2).【００５６】
13C NMR (100 MHz, CDCl3): δ 161.75, 152.89, 146.98, 130.42, 129.13, 124.87, 122.66, 114.79 (C6H4), 152.05 (=CH-O-), 86.41 (CH2=), 68.26, 67.98 (OCH2CH2), 29.23, 29.11, 25.93 (CH2CH2CH2). 
MALDI-TOF MS calcd for [M+H (C20H25N2O2)]+ 325.1910, found 325.1920; calcd for [M+Na (C20H24N2O2Na)]+ 347.1730, found 347.1757.【００５７】
実施例６：光応答性ポリビニルエーテル化合物の合成
下記の化学反応式に従って、Ｍ（２：４）を重合して、上記式（１）で表される化合物であるポリ（４−（４−ブチルフェニルアゾ）フェノキシエチルビニルエーテル）（以下「ＰＭ（２：４）」と記載することがある）を合成した。【００５８】
【化１０】
2020213641.tif 000013
【００５９】
アルゴン雰囲気下で、乾燥したシュレンクフラスコに、脱水トルエン（３．１５ｍＬ）、脱水酢酸エチル（０．３５ｍＬ）、ｎ−ブチルビニルエーテル−酢酸付加体（８．００ｍｇ、０．０５ｍｍｏｌ）、エチルアルミニウムジクロリド（１．０Ｍヘキサン溶液、５０μＬ、５０ｍｍｏｌ）、Ｍ（２：４）（０．５０ｇ）、および四塩化スズ（１．０Ｍ塩化メチレン溶液、６３μＬ、６３ｍｍｏｌ）をこの順に加え、２０℃でＭ（２：４）を重合した。【００６０】
１０分後、１％アンモニア水を含むエタノール（０．５ｍＬ）を加え、反応溶液をメタノールに注ぎ、得られたＰＭ（２：４）を回収して、減圧乾燥を行った（０．３６ｇ、収率７２％）。光散乱検出器付きゲルろ過クロマトグラフィーで分子量を測定したところ、数平均絶対分子量Ｍｎは７９７０で、重量平均分子量Ｍｗは８９３０であった。これより、重量平均重合度ｎは２８で、分子量分布Ｍｗ／Ｍｎは１．１２であった。【００６１】
ＰＭ（２：４）の合成と同様にして、Ｍ（２：４）とメチレン鎖長が異なるモノマーＭ（６：４）、Ｍ（１１：４）、Ｍ（６：０）、およびＭ（１１：０）をそれぞれ重合して、ポリ（４−（４−ブチルフェニルアゾ）フェノキシヘキシルビニルエーテル）（以下「ＰＭ（６：４）」と記載することがある）、ポリ（４−（４−ブチルフェニルアゾ）フェノキシウンデシルビニルエーテル）（以下「ＰＭ（１１：４）」と記載することがある）、ポリ（４−（フェニルアゾ）フェノキシヘキシルビニルエーテル）（以下「ＰＭ（６：０」と記載することがある）、およびポリ（４−（フェニルアゾ）フェノキシウンデシルビニルエーテル）（以下「ＰＭ（１１：０）」と記載することがある）をそれぞれ合成した。【００６２】
なお、得られるポリマーの分子量（重合度）を変化させるため、重合開始剤であるｎ−ブチルビニルエーテル−酢酸付加体とモノマーの比を適宜変化させて重合を行った。その結果を表１に示す。表１に示すように、重量平均分子量が約４．５×１０３〜約３０×１０３である光応答性ポリビニルエーテル化合物が得られた。【００６３】
【表１】
2020213641.tif 000014
【００６４】
実施例７：光応答性ポリビニルエーテル化合物の熱的性質
試料１、試料２、試料６、試料８、および試料１１について、示差走査熱量測定（ＤＳＣ、１０℃／分で昇温）およびＸ線回折（ＸＲＤ）により熱的性質と相構造を調べた。その結果を図１に示す。試料１は、室温で液晶ガラス状態であり、約１２０℃と１４０℃の相転移で、それぞれ液晶状態と等方液体状態に変化した。試料２は、室温で液晶ガラス状態であり、５７℃でガラス転移を、７４℃付近で液晶相−等方相転移を示した。【００６５】
試料６は、室温で結晶状態であり、９７℃のガラス転移、１１７℃の結晶融解を経て、等方液体状態に変化した。試料８は、室温で結晶状態であり、７５℃付近で液晶相に転移し、１０４℃で等方液体に転移した。試料１１は、室温で液晶ガラス状態であり、６０℃のガラス転移と、８８℃の液晶−液晶転移を経て、１２４℃で等方液体状態に変化した。したがって、ＰＭ（２：４）、ＰＭ（６：０）、およびＰＭ（１１：４）は液晶性アモルファス高分子で、ＰＭ（６：４）およびＰＭ（１１：０）は結晶性高分子である。【００６６】
実施例８：光応答性ポリビニルエーテル化合物の光照射による硬化と軟化の観察
スライドガラス上に、実施例６で合成した１１種類の試料を１ｍｇずつ量り取り、ホットプレート上で１５０℃以上に加熱して、試料を溶融させた。試料の上にもう一枚のスライドガラスを重ね合わせ、試料を押しつぶした後に冷却して、試料によって接着されたスライドガラス２枚組の複合体を１１個作製した。そして、室温下で紫外光（中心波長３６５ｎｍ、５０ｍＷ／ｃｍ２、ＣＣＳ製ＬＥＤライト（ＨＬＶ−２４ＵＶ３６５−４ＷＮＲＢＴＮＪ））を各複合体に、すなわち各試料に１分間照射した。【００６７】
ＰＭ（６：４）、ＰＭ（１１：０）、およびＰＭ（１１：４）を含む複合体では、試料の重量平均分子量に関わらず、手でスライドガラスをずらすことができた。これより、ＰＭ（６：４）、ＰＭ（１１：０）、およびＰＭ（１１：４）は紫外光照射により軟化することがわかった。これに対して、ＰＭ（２：４）およびＰＭ（６：０）を含む複合体は、紫外光照射しても硬いままで、スライドガラスを手でずらすことはできなかった。ただし、後述するように、ＰＭ（２：４）およびＰＭ（６：０）に、長時間、例えば５分間以上紫外光照射をすると、ＰＭ（２：４）およびＰＭ（６：０）の接着力が低下する。【００６８】
軟化したＰＭ（６：４）、ＰＭ（１１：０）、およびＰＭ（１１：４）を含む複合体に、室温下で緑色光（中心波長５２０ｎｍ、４０ｍＷ／ｃｍ２、ＣＣＳ製ＬＥＤライト（ＨＬＶ２−２２ＧＲ−３Ｗ））を１分間照射すると、スライドガラスを手でずらすことができなくなった。これより、ＰＭ（６：４）、ＰＭ（１１：０）、およびＰＭ（１１：４）は緑色光照射により硬化する。また、紫外光照射による軟化と可視光照射による硬化は１０回以上繰り返せた。【００６９】
紫外光照射による弾性率の変化を明らかにするため、光照射下で、試料１、試料２、試料６、試料８、および試料１１の動的粘弾性測定（Ａｎｔｏｎ  Ｐａａｒ製  ＭＣＲ３０２）を行った。測定には、直径８ｍｍのパラレルプレートとガラス製の台座を用い、厚み１５０μｍの試料に対して、下面から紫外光照射を行った。ひずみ０．１％、周波数１Ｈｚ、温度３０℃として測定した。その結果を図２から図６に示す。【００７０】
図２から図６に示すように、紫外光照射前は、いずれの試料も硬化状態であり、１０７〜１０８Ｐａの貯蔵弾性率（Ｇ′）を示した。紫外光照射開始から約１分後、試料１および試料２のＧ′が約１桁、試料６のＧ′が２桁、試料８および試料１１のＧ′が３桁それぞれ低下し、各試料は柔らかくなった。ただし、紫外光照射下の試料１は、Ｇ′が損失弾性率（Ｇ″）より大きく、紫外光照射下でも硬化状態であった。これに対して、試料２、試料６、試料８、および試料１１は、紫外光照射下でＧ″＞Ｇ′となり軟化状態であった。したがって、いずれの試料も紫外光照射により弾性率を低下させることが可能であり、より長いメチレンスペーサーを持つ試料ほど、柔らかくなる度合いが大きく、固液相転移が可能であった。【００７１】
実施例９：光応答性ポリビニルエーテル化合物の光照射による接着力の制御
試料１、試料２、試料６、試料８、および試料１１を用いて、光照射による接着力の制御を行った。２枚のガラス板（ＴＥＭＰＡＸガラス、１５ｍｍ×５０ｍｍ×５ｍｍ厚）で１〜２ｍｇの各試料を挟み、各試料を加熱溶融した後に冷却することで２枚のガラス板を接着して、接着試験片であるシングルラップ継手を作製した。なお、接着面積は７５ｍｍ２（１５ｍｍ×５ｍｍ）とした。【００７２】
引張試験機（島津製オートグラフＡＧＳ−１０ｋＮ、ロードセルＳＬＢＬ−５００Ｎ、冶具ＳＣＧ−１ｋＮＡ）により、これらの接着試験片をせん断方向に引っ張り、最大試験力を測定した。最大試験力と接着面積から接着強度であるせん断接着力を算出した。また、接着試験片への、すなわち各試料への紫外光照射による接着力の低下を確認するため、上記と同様に作製した４種類の接着試験片に、紫外光（３６５ｎｍ、５０ｍＷ／ｃｍ２）を１５秒間または５分間照射した後に、引張試験を行い、せん断接着力を算出した。その結果を図７に示す。なお、図７には、同条件で３回測定した平均値と、誤差としてのその標準偏差を示している。【００７３】
図７に示すように、紫外光照射をしていない通常時のせん断接着力は３〜５ＭＰａを示した。これに対して、接着試験片に紫外光照射を行うとせん断接着力が低下した。せん断接着力の低下の傾向は、動的粘弾性測定の弾性率低下の傾向とよく一致していた。これより、紫外光照射によって、接着剤である試料が柔らかくなって接着力が低下した。さらに、軟化した試料を挟んで、一度剥離した接着試験片の２枚のガラス板を再度重ね合わせて緑色光を照射した。試料が硬化して２枚のガラス板は再接着した。接着強度も通常時の接着強度まで回復した。したがって、紫外光照射と緑色光照射によって、可逆的に接着と剥離を制御することができた。【００７４】
実施例１０：光応答性ポリビニルエーテル化合物の固液相転移可能な温度範囲の測定と接着強度が保持可能な温度範囲の推定
試料１、試料２、試料６、試料８、および試料１１について、光照射による固液相転移が可能な温度範囲と、接着力が保持可能な温度範囲を明らかにするため、温度可変の動的粘弾性測定を行った。動的粘弾性は、実施例８と同様の装置を用い、それぞれの温度範囲を３℃／ｍｉｎで降温させながら測定した。【００７５】
試料１については、１８０℃から１５０℃までで、ひずみを３０％から０．０１％まで連続的に変化させ、１５０℃以下で、ひずみを０．０１％の一定にした。試料２については、１３０℃から６０℃までで、ひずみを３０％から０．０１％まで連続的に変化させ、６０℃以下で、ひずみを０．０１％の一定にした。試料６では、１５０℃から１０５℃までで、ひずみを３０％から０．０１％まで連続的に変化させ、１０５℃以下で、ひずみを０．０１％の一定にした。【００７６】
試料８については、１４０℃から１００℃までで、ひずみを３０％の一定にし、１００℃から６０℃までで、ひずみを３０％から０．０１％まで連続的に変化させ、６０℃以下で、ひずみを０．０１％の一定とした。試料１１については、１４０℃から１２０℃までで、ひずみを３０％の一定にし、１２０℃から８５℃までで、ひずみを３０％から０．０１％に連続的に変化させ、８５℃以下で、ひずみを０．０１％の一定にした。なお、すべての温度で周波数を１Ｈｚとした。その結果を図８から図１２に示す。【００７７】
試料１、試料２、試料６、試料８、および試料１１は、それぞれＧ′＞Ｇ″である１００℃、５８℃、１００℃、６０℃、および８０℃以下で硬化状態である。したがって、これらの温度以下で、各試料は、光照射による弾性率の調節または光照射による軟化状態と硬化状態の制御が可能である。また、室温の２０℃での貯蔵弾性率から貯蔵弾性率が一桁低下しない温度範囲を、試料が接着力を保持できる温度範囲とする。試料１、試料２、試料６、試料８、および試料１１が接着力を保持できる温度範囲は、それぞれ１００℃、５８℃、１００℃、６０℃、および７５℃であった。したがって、これらの温度以下では、試料が接着力を保持でき、かつ光照射による試料の接着力の調節が可能である。このように、本願の光応答性ポリビニルエーテル化合物を含む接着剤は、１００℃の高温でも接着力が維持できる。【００７８】
実施例１１：光応答性ポリビニルエーテル含有ブロック共重合体の合成
下記の化学反応式に従って、光応答性ポリビニルエーテル含有ブロック共重合体の前駆体を合成した。【００７９】
【化１１】
2020213641.tif 000015
【００８０】
５０℃で１６時間減圧乾燥したトリオール型ポリプロピレングリコール（分子量４０００ｇ／ｍｏｌ、５ｇ、１．２５ｍｍｏｌ）、水素化ナトリウム（油性、含有量６０％、１．５ｇ、３７．５ｍｍｏｌ）、ヨウ化カリウム（触媒量）、および脱水テトラヒドロフラン３０ｍＬをシュレンクフラスコに入れた。これに２−クロロエチルビニルエーテル（７．９９ｇ、７５．０ｍｍｏｌ）を加えて、アルゴン雰囲気下で３日間還流させた。【００８１】
反応溶液中のテトラヒドロフランを減圧留去し、水を加えて、クロロホルムを用いた抽出と減圧乾燥によりビニルエーテル化ポリプロピレングリコールを得た（５．２５ｇ、収率９９％）。つぎに、ビニルエーテル化ポリプロピレングリコール１ｇに対して、酢酸１ｇ、テトラヒドロフラン１ｇを加え、６０℃で４時間撹拌した。反応溶液にクロロホルムを加え、水で洗浄し、減圧乾燥させることで、ポリプロピレングリコール−酢酸付加体（試料１２）を得た（収率９５％）。【００８２】
下記の化学反応式に従って、３本鎖星型の光応答性ポリビニルエーテル含有ブロック共重合体を合成した。【００８３】
【化１２】
2020213641.tif 000016
【００８４】
アルゴン雰囲気下で、乾燥したシュレンクフラスコに、脱水トルエン（８．００ｍＬ）、脱水酢酸エチル（１．５０ｍＬ）、試料１２（０．３６ｇ、０．０９ｍｍｏｌ）、エチルアルミニウムジクロリド（１．０Ｍヘキサン溶液、２７μＬ、２７ｍｍｏｌ）、Ｍ（６：４）（０．７２ｇ）、および四塩化スズ（１．０Ｍ塩化メチレン溶液、３０μＬ、３０ｍｍｏｌ）をこの順に加え、２０℃でＭ（６：４）を重合した。２分後、１％アンモニア水を含むエタノール（０．５ｍＬ）を加え、反応溶液をメタノールに注ぎ、得られたポリマーを回収して、減圧乾燥を行った。ゲル浸透クロマトグラフィーでこのポリマーの分子量を測定したところ、二峰性であった。このため、分取ゲル浸透クロマトグラフィーを用いて、高分子量体を単離した（試料１３）。【００８５】
試料１３の標準ポリスチレン換算の数平均分子量Ｍｎは１３３００であり、分子量分布Ｍｗ／Ｍｎは１．１２であった。重合開始剤として用いたポリプロピレングリコール−酢酸付加体（試料１２）の数平均分子量Ｍｎは５７８０であった。重合開始剤と比べてより高分子量体が得られたことから、試料１３は、目的の３本鎖星型ブロック共重合体、すなわち光応答性ポリビニルエーテル含有ブロック共重合体であることが分かった。試料１２と試料１３のゲル浸透クロマトグラフィーのチャートを図１３に示す。また、試料１３の１Ｈ−ＮＭＲチャートを図１４に示す。プロトン核磁気共鳴により試料１３の組成解析を行った結果、ポリプロピレングリコールとＰＭ（６：４）の重量組成比は、４６：５４であった。【００８６】
実施例１２：光応答性ポリビニルエーテル含有ブロック共重合体の光照射による硬化と軟化の観察
実施例８と同様にして、試料１３の紫外光照射による硬化と緑色光照射による軟化を観察した。その結果、紫外光照射後の複合体では、手でスライドガラスをずらすことができた。これより、試料１３は紫外光照射により軟化することがわかった。また、軟化した試料１３を含む複合体に緑色光照射すると、スライドガラスを手でずらすことができなくなった。これより、試料１３は緑色光照射により硬化する。また、紫外光照射による軟化と可視光照射による硬化は１０回以上繰り返せた。【００８７】
実施例１３：光応答性ポリビニルエーテル含有ブロック共重合体の光照射による接着力の制御
実施例９と同様にして、試料１３の光照射による接着力の制御を行った。引張試験機により、試料１３を含む接着試験片をせん断方向に引っ張り、最大試験力を測定した。３回の試験の平均値と標準偏差として０．３８±０．０７ＭＰａを示した。また、試料１３を含む接着試験片に、紫外光を１５秒間照射すると、ガラス板の重さによって接着試験片の接着状態を保つことができなかった。ガラス板の重さから計算すると、せん断接着力は０．０１ＭＰａ以下であった。さらに、一度剥離した接着試験片の２枚のガラス板は再接着し、通常時の接着強度まで回復した。したがって、紫外光照射と緑色光照射によって、可逆的に接着と剥離を制御することができた。
【図１】
2020213641.tif 000020
【図２】
2020213641.tif 000021
【図３】
2020213641.tif 000022
【図４】
2020213641.tif 000023
【図５】
2020213641.tif 000024
【図６】
2020213641.tif 000025
【図７】
2020213641.tif 000026
【図８】
2020213641.tif 000027
【図９】
2020213641.tif 000028
【図１０】
2020213641.tif 000029
【図１１】
2020213641.tif 000030
【図１２】
2020213641.tif 000031
【図１３】
2020213641.tif 000032
【図１４】
2020213641.tif 000033
【国際調査報告】
2020213641.tif 000034
2020213641.tif 000035
2020213641.tif 000036
2020213641.tif 000037
2020213641.tif 000038
2020213641.tif 000039